(57)【要約】      （修正有）【課題】絶縁性のアルミナ材料に近赤外線吸収特性を付与することによる、耐候性や耐熱性に優れた近赤外線吸収アルミナ材料および近赤外線吸収アルミナ磁器の提供。【解決手段】Ａｌ２Ｏ３を９９．５質量％以上、ＦｅをＦｅ２Ｏ３換算で１００ｐｐｍ以上３０００ｐｐｍ以下含有するとともに、波長６００ｎｍの分光吸収率をＡ１、波長１９００ｎｍの分光吸収率をＡ２としたとき、前記Ａ１が２０％以下、かつ前記Ａ２が３０％以上であることにより、近赤外線吸収アルミナ材料として好適に用いることができる。また、さらに気孔率が０．５％以下の磁器とすることで、近赤外線吸収アルミナ磁器として好適に用いることができる。【選択図】図１
2015127809.tif 000002
【特許請求の範囲】
【請求項１】
Ａｌ２Ｏ３を９９．５質量％以上、ＦｅをＦｅ２Ｏ３換算で１００ｐｐｍ以上３０００ｐｐｍ以下含有するとともに、波長６００ｎｍの分光吸収率をＡ１、波長１９００ｎｍの分光吸収率をＡ２としたとき、前記Ａ１が２０％以下、かつ前記Ａ２が３０％以上であることを特徴とする近赤外線吸収アルミナ材料。
【請求項２】
Ａｌ２Ｏ３を９９．５質量％以上、ＦｅをＦｅ２Ｏ３換算で１００ｐｐｍ以上３０００ｐｐｍ以下含有するとともに、波長６００ｎｍの分光透過率をＴ１、波長１９００ｎｍの分光透過率をＴ２としたとき、該Ｔ２が２５％以下、かつ前記Ｔ１が前記Ｔ２以上であることを特徴とする近赤外線吸収アルミナ材料。
【請求項３】
前記Ｆｅの含有量が、Ｆｅ２Ｏ３換算で５００ｐｐｍ以下であることを特徴とする請求項１または２に記載の近赤外線吸収アルミナ材料。
【請求項４】
前記Ｔ１が２５％以上であることを特徴とする請求項１乃至３のいずれかに記載の近赤外吸収アルミナ材料。
【請求項５】
アルミナ結晶粒子と粒界とを有し、気孔率が０．５％以下であって、Ａｌ２Ｏ３を９９．５質量％以上、ＦｅをＦｅ２Ｏ３換算で１００ｐｐｍ以上３０００ｐｐｍ以下含有するとともに、波長６００ｎｍの分光吸収率をＡ１、波長１９００ｎｍの分光吸収率をＡ２としたとき、前記Ａ１が２０％以下、かつ前記Ａ２が３０％以上であることを特徴とする近赤外線吸収アルミナ磁器。
【請求項６】
アルミナ結晶粒子と粒界とを有し、気孔率が０．５％以下であって、Ａｌ２Ｏ３を９９．５質量％以上、ＦｅをＦｅ２Ｏ３換算で１００ｐｐｍ以上３０００ｐｐｍ以下含有するとともに、波長６００ｎｍの分光透過率をＴ１、波長１９００ｎｍの分光透過率をＴ２としたとき、該Ｔ２が２５％以下、かつ前記Ｔ１が前記Ｔ２以上であることを特徴とする近赤外線吸収アルミナ磁器。
【請求項７】
前記Ｆｅの含有量が、Ｆｅ２Ｏ３換算で５００ｐｐｍ以下であることを特徴とする請求項５または６に記載の近赤外線吸収アルミナ磁器。
【請求項８】
平均気孔径が３μｍ以下であることを特徴とする請求項５乃至７のいずれかに記載の近赤外線吸収アルミナ磁器。
【請求項９】
前記アルミナ結晶粒子の平均粒子径が１０μｍ以下であることを特徴とする請求項５乃至８のいずれかに記載の近赤外線吸収アルミナ磁器。
【請求項１０】
前記Ｔ１が２５％以上であることを特徴とする請求項５乃至９のいずれかに記載の近赤外線吸収アルミナ磁器。
【請求項１１】
ＭｇをＭｇＯ換算で３００ｐｐｍ以上含むことを特徴とする請求項５乃至１０のいずれかに記載の近赤外線吸収アルミナ磁器。
【発明の詳細な説明】
【技術分野】
【０００１】
本発明は、近赤外線吸収アルミナ材料および近赤外線吸収アルミナ磁器に関する。
【背景技術】
【０００２】
近赤外線を吸収する材料としては、従来よりガラスや有機ポリマーなどの材料が知られており、これらは、近赤外線吸収フィルター、近赤外線分光装置、生体センサー、太陽光吸収材料、建築用装飾材料、家庭用装飾材料、ＹＡＧレーザーや半導体レーザーの吸収材料等に利用されている。
【０００３】
一般的な近赤外線吸収ガラスとしては、リン酸ガラスにＣｕＯを添加したものが知られている。また、特許文献１には、ソーダライムシリカガラスにＦｅＯを添加したものが赤外線吸収ガラスとして開示されている。
【０００４】
また、無機材料としてはＩＴＯ（酸化インジウム錫）、ＡＴＯ（アンチモンドープ酸化錫）などが知られており、ガラスのコーティングやフィルムとして用いられている。
【先行技術文献】
【特許文献】
【０００５】
【特許文献１】国際公開第２００５／０６３６４３号
【発明の概要】
【発明が解決しようとする課題】
【０００６】
しかしながら、有機ポリマーの赤外線吸収材料は、耐候性や耐熱性などの耐久性能にさらなる向上が求められていた。ガラスについても、リン酸ガラス系の材料は潮解性を有するため耐湿性に問題があり、ソーダライムシリカガラス系の材料はアルカリ成分を含んでいるため、長期間の使用または高温下での使用により、アルカリイオンが当該ガラスに接する周辺材料に拡散して周辺材料の劣化を引き起すという問題があった。また、ＩＴＯやＡＴＯは導電性を有するため、建材やガラスのコーティング等に用いると、携帯電話等の電波障害を誘発するという問題があった。
【０００７】
本発明は上記の課題に鑑みなされたもので、絶縁性のアルミナ材料に近赤外線吸収特性を付与することにより、耐候性や耐熱性に優れた近赤外線吸収アルミナ材料および近赤外線吸収アルミナ磁器を提供することを目的とする。
【課題を解決するための手段】
【０００８】
本発明の近赤外線吸収アルミナ材料は、Ａｌ２Ｏ３を９９．５質量％以上、ＦｅをＦｅ２Ｏ３換算で１００ｐｐｍ以上３０００ｐｐｍ以下含有するとともに、波長６００ｎｍの分光吸収率をＡ１、波長１９００ｎｍの分光吸収率をＡ２としたとき、前記Ａ１が２０％以下、かつ前記Ａ２が３０％以上であることを特徴とする。
【０００９】
また、本発明の近赤外線吸収アルミナ材料は、Ａｌ２Ｏ３を９９．５質量％以上、ＦｅをＦｅ２Ｏ３換算で１００ｐｐｍ以上３０００ｐｐｍ以下含有するとともに、波長６００ｎｍの分光透過率をＴ１、波長１９００ｎｍの分光透過率をＴ２としたとき、該Ｔ２が２５％以下、かつ前記Ｔ１が前記Ｔ２以上であることを特徴とする。
【００１０】
本発明の近赤外線吸収アルミナ磁器は、アルミナ結晶粒子と粒界とを有し、気孔率が０．５％以下であって、Ａｌ２Ｏ３を９９．５質量％以上、ＦｅをＦｅ２Ｏ３換算で１００
ｐｐｍ以上３０００ｐｐｍ以下含有するとともに、波長６００ｎｍの分光吸収率をＡ１、波長１９００ｎｍの分光吸収率をＡ２としたとき、前記Ａ１が２０％以下、かつ前記Ａ２が３０％以上であることを特徴とする。
【００１１】
また、本発明の近赤外線吸収アルミナ磁器は、アルミナ結晶粒子と粒界とを有し、気孔率が０．５％以下であって、Ａｌ２Ｏ３を９９．５質量％以上、ＦｅをＦｅ２Ｏ３換算で１００ｐｐｍ以上３０００ｐｐｍ以下含有するとともに、波長６００ｎｍの分光透過率をＴ１、波長１９００ｎｍの分光透過率をＴ２としたとき、該Ｔ２が２５％以下、かつ前記Ｔ１が前記Ｔ２以上であることを特徴とする。
【発明の効果】
【００１２】
本発明によれば、耐候性や耐熱性に優れた近赤外線吸収アルミナ材料および近赤外線吸収アルミナ磁器を提供することができる。
【図面の簡単な説明】
【００１３】
【図１】各種アルミナ磁器の分光吸収率曲線を示す図である。
【図２】各種アルミナ磁器の分光透過率曲線を示す図である。
【発明を実施するための形態】
【００１４】
本発明の近赤外線吸収アルミナ材料について、その実施形態の一例を説明する。本実施形態の近赤外線吸収アルミナ材料（以下、単にアルミナ材料という場合もある）は、Ａｌ２Ｏ３を９９．５質量％以上、ＦｅをＦｅ２Ｏ３換算で１００ｐｐｍ以上３０００ｐｐｍ以下含有する。
【００１５】
ここで、材料中に含まれるＦｅがＦｅＯとして存在することにより、近赤外線を吸収することができる。近赤外線とは、７００〜２５００ｎｍの波長を有する赤外線である。Ｆｅは、Ｆｅ２Ｏ３として存在する場合、可視光領域に吸収を示し近赤外線領域では吸収を示さないが、ＦｅＯとして存在する場合には、近赤外線領域で吸収を示し可視光領域では吸収を示さない。したがって、ＦｅＯを含むアルミナは近赤外線の吸収能を備えるものとなる。
【００１６】
本実施形態の近赤外線吸収アルミナ材料では、波長６００ｎｍの分光吸収率をＡ１、波長１９００ｎｍの分光吸収率をＡ２としたとき、Ａ１が２０％以下、かつＡ２が３０％以上である。このような近赤外線吸収特性を有することにより、本実施形態の近赤外線吸収アルミナ材料は、耐候性や耐熱性が必要とされる太陽電池用材料や建築用材料、ガラスのコーティング材等の近赤外線吸収材料として好適に用いることができる。
【００１７】
例えば、太陽電池はパネル温度の上昇によって夏期の出力が低くなることがよく知られている。例えば、８０℃における太陽電池の出力は、２５℃における出力に対して９５％まで低下する。また、多結晶シリコンを用いた太陽電池は、１３００ｎｍまでの波長の太陽光を電気エネルギーに変換できるが、これより長い近赤外線以上の太陽光は電気エネルギーに変換されず熱エネルギーとして吸収され、パネル温度の上昇の原因となる。そのため１３００ｎｍまでの波長の太陽光は透過するが、それ以上の波長の太陽光を効率良く吸収する本実施形態の近赤外線吸収アルミナ材料は、パネル温度の上昇を抑制する太陽電池のカバー材料として好適に用いることができる。
【００１８】
本実施形態の近赤外線吸収アルミナ材料は、６００ｎｍの波長を有する可視光の分光透過率をＴ１とし、１９００ｎｍの波長を有する近赤外線の分光透過率をＴ２としたとき、Ｔ２が２５％以下、かつＴ１がＴ２以上である。
【００１９】
近赤外線を用いたレーザーのうち、波長が１４００ｎｍ以上のレーザーはアイセーフレーザーと呼ばれ、網膜まで到達せず目に損傷を与えにくいため、医療分野を始めレーザーを応用したレーダーや測距器、交通監視システム、携帯端末用の超高速データ通信等、特に社会生活に密接したレーザー応用分野において注目されている。このようなレーザーとしては、たとえばＹＡＧレーザーや半導体レーザーが挙げられる。しかし、この波長領域であっても、最大許容露光量を越えた照射を受けると眼球に熱的損傷を受ける可能性がある。本実施形態の近赤外線吸収アルミナ材料は、このアイセーフレーザーの波長域における赤外線吸収能に優れ、当該波長域の分光透過率が低いため、アイセーフレーザーの吸収材料として、たとえばシール材や保護眼鏡のコーティング等に好適に用いることができる。
【００２０】
本実施形態の近赤外線吸収アルミナ材料は、更に、Ａ１が２０％以下、かつＡ２が３０％以上であるとともに、Ｔ２が２５％以下、かつＴ１がＴ２以上であることが好ましい。
【００２１】
なお、１９００ｎｍの波長を有する近赤外線の分光吸収率Ａ２を３０％以上、および分光透過率Ｔ２を２５％以下とすることは、Ｆｅの含有量をＦｅ２Ｏ３換算で１００ｐｐｍ以上とすることにより実現できる。
【００２２】
また、近赤外線吸収アルミナ材料中にＡｌ２Ｏ３を９９．５質量％以上含み、Ｆｅの含有量をＦｅ２Ｏ３換算で３０００ｐｐｍ以下とすることにより、高純度アルミナが本来持っている優れた熱特性、耐候性、耐湿性を維持したまま近赤外線の吸収能を付与することができる。なお、可視光領域の分光透過率を高く維持するという点から、Ｆｅの含有量はＦｅ２Ｏ３換算で５００ｐｐｍ以下とすることが好ましい。
【００２３】
このように、含まれるＦｅが可視光領域の吸収を示さず、さらにアルミナ結晶自体に可視光領域に吸収を持つ他の成分を含まない、Ａｌ２Ｏ３を９９．５質量％以上含有する高純度のアルミナ材料であることから、本実施形態においては、可視光領域の分光透過率を高く維持することができ、特にガラスのコーティング材や装飾材料として好適に用いることができる。
【００２４】
本実施形態においては、さらに６００ｎｍの波長を有する可視光の分光透過率Ｔ１が、２５％以上であることが好ましい。これにより可視光の透過性が確保でき、ガラス等のコーティング材としてもさらに好適に用いることができる。可視光の透過率を高めるには、アルミナ材料に含まれる不純物を低減する、アルミナの結晶子サイズを大きくするなどの手法を用いればよい。
【００２５】
本実施形態における近赤外線吸収アルミナ材料の形状は、粒子状（粉末）および膜状のいずれであってもよい。粒子状の場合、アルミナ結晶粒子の表面にＦｅＯ粒子やＦｅＯ被膜を有するもの、複数のアルミナ結晶粒子が結合・凝集しその粒界にＦｅＯが存在するものなどが使用できる。膜状の場合も、多結晶膜や多結晶体の粒界にＦｅＯが存在するものが好適に用いられる。特に粒子状の近赤外線吸収アルミナ材料は、溶剤に分散させてコーティング材や遮熱塗料などに用いることもできる。なお、遮熱塗料に用いる場合、粒子の内部に空洞を有する中空粒子として用いることで、さらに遮熱性を高めることができる。このような遮熱塗料に用いる場合の近赤外線吸収アルミナ材料の平均粒径は、分散性、塗布性の面から１〜１００μｍとすることが好ましい。
【００２６】
本実施形態の近赤外線吸収アルミナ材料は、実質的にＡｌ、Ｆｅ、Ｏを構成元素としてなることが望ましい。これにより最低限の構成元素により、近赤外線吸収アルミナ材料を得ることができる。ここで実質的にＡｌ、Ｆｅ、Ｏを構成元素としてなるとは、原料にＡｌ、Ｆｅ、Ｏ以外は積極的に添加しないという意味であるが、不可避不純物としてＳｉ、
Ｍｇ、Ｃａ、Ｎａ、Ｃｒ、Ｎｉ、Ｍｎ、ＣｕおよびＣを酸化物換算した合計量で、全量中０．２質量％以下含有することがある。
【００２７】
近赤外線吸収アルミナ材料の構成元素や不純物の種類および含有量は、たとえば高周波誘導結合プラズマ（ＩＣＰ）発光分光などの元素分析により確認すればよい。近赤外線吸収アルミナ材料に含まれるＦｅがＦｅＯとして存在するか、Ｆｅ２Ｏ３として存在するかについては、上述のようにＦｅ２Ｏ３は８００ｎｍ以下の波長の範囲で吸収を示し、ＦｅＯは１３００〜２５００ｎｍの波長の範囲で吸収を示すことから、可視光および近赤外線の分光透過率を測定することにより判断できる。また、Ｘ線吸収微細構造（ＸＡＦＳ）を確認することにより判別することもできる。
【００２８】
このような近赤外線吸収アルミナ材料は、以下のようにして作製すればよい。原料粉末として、例えば、原料粒径０．１〜０．８μｍの高純度Ａｌ２Ｏ３粉末とＦｅ２Ｏ３粉末とを所定量秤量し、高純度アルミナボールを用いて湿式混合を行う。
【００２９】
得られた混合物を乾燥・造粒し、真空中または還元雰囲気中にて１５００℃以上で熱処理することにより、Ｆｅ２Ｏ３が還元され、ＦｅＯを含み近赤外線吸収能を有する、すなわち波長１９００ｎｍの分光吸収率Ａ２が３０％以上、かつ波長６００ｎｍの分光吸収率Ａ１が２０％以下である近赤外線吸収アルミナ粉末が得られる。なお、得られたアルミナ粉末をさらに粉砕して粒度調整を行ってもよい。
【００３０】
また、中空粒子を得るには、熱処理によりＦｅＯを含むアルミナとなる炭酸塩、酢酸塩等の素原料、または熱処理により得られたＦｅＯを含むアルミナ粉末をスラリー化して、樹脂等のボールを芯材としたアルミナ被覆粒子を作製し、芯材が消失する条件で熱処理を行った後、真空中または還元雰囲気中にて１５００℃以上でさらに熱処理すればよい。その際、熱処理温度を調整することにより、多孔性の殻を有する中空粒子、緻密な殻を有する中空粒子のいずれも作製することができる。中空粒子のサイズや殻の厚さは、芯材のサイズ、素原料やアルミナ粒子の粒径、スラリーの濃度や粘度等を適宜調整することにより所望のサイズや殻の厚さを有するものが得られる。
【００３１】
本発明の近赤外線吸収アルミナ磁器について、その実施形態の一例を説明する。本実施形態の近赤外線吸収アルミナ磁器（以下、単にアルミナ磁器という場合もある）は、アルミナ結晶粒子と粒界とを有し、気孔率が０．５％以下であって、Ａｌ２Ｏ３を９９．５質量％以上、ＦｅをＦｅ２Ｏ３換算で１００ｐｐｍ以上３０００ｐｐｍ以下含有するアルミナ磁器である。
【００３２】
本実施形態においては、前述した近赤外線吸収アルミナ材料と同様に、磁器中に含まれるＦｅがＦｅＯとして存在することにより、近赤外線を吸収することができる。
【００３３】
本実施形態の近赤外線吸収アルミナ磁器では、１９００ｎｍの波長を有する近赤外線の分光吸収率Ａ２が３０％以上、かつ６００ｎｍの波長を有する可視光の分光吸収率Ａ１が２０％以下である。このような赤外線吸収特性により、本実施形態の近赤外線吸収アルミナ磁器は、耐候性や耐熱性が必要とされる太陽電池用材料や建築用材料等の近赤外線吸収材料として好適に用いることができる。
【００３４】
また、１９００ｎｍの波長を有する近赤外線の分光透過率Ｔ２が２５％以下、かつ６００ｎｍの波長を有する可視光の分光透過率Ｔ１がＴ２以上であることにより、アイセーフレーザーの波長域における赤外線吸収能に優れるため、アイセーフレーザーの吸収材料、たとえばシール材として特に好適に用いることができる。
【００３５】
本実施形態の近赤外線吸収アルミナ磁器は、更に、Ａ１が２０％以下、かつＡ２が３０％以上であるとともに、Ｔ２が２５％以下、かつＴ１がＴ２以上であることが好ましい。
【００３６】
なお、１９００ｎｍの波長を有する近赤外線の分光吸収率Ａ２を３０％以上、および分光透過率Ｔ２を２５％以下とすることは、Ｆｅの含有量をＦｅ２Ｏ３換算で１００ｐｐｍ以上とすることにより実現できる。
【００３７】
また、近赤外線吸収アルミナ磁器中にＡｌ２Ｏ３を９９．５質量％以上含み、Ｆｅの含有量をＦｅ２Ｏ３換算で３０００ｐｐｍ以下とすることにより、高純度アルミナが本来持っている優れた熱特性、耐候性、耐湿性を維持したまま近赤外線の吸収能を付与することができる。なお、可視光領域の分光透過率を高く維持するという点から、Ｆｅの含有量はＦｅ２Ｏ３換算で５００ｐｐｍ以下とすることが好ましい。
【００３８】
このように、含まれるＦｅが可視光領域の吸収を示さず、さらにアルミナ磁器自体に可視光領域に吸収を持つ他の成分を含まない、Ａｌ２Ｏ３を９９．５質量％以上含有する高純度のアルミナ磁器であることから、本実施形態においては、可視光領域の分光透過率を高く維持することができ、特に近赤外線吸収フィルターや建築用装飾材料、家庭用装飾材料として好適に用いることができる。
【００３９】
また、気孔率を０．５％以下とすることにより、気孔とアルミナ磁器を構成するアルミナ結晶粒子との屈折率の差に起因する光の散乱の影響（反射）が低減され、可視光領域の分光透過率の低下を抑制することができる。同様な理由から、アルミナ磁器の気孔径は小さいことが好ましく、特に平均気孔径が３μｍ以下であることが好ましい。また、気孔による光散乱の影響をさらに抑制するため、さらに平均気孔径を２μｍ以下、気孔率を０．４％以下とすることが好ましい。
【００４０】
本実施形態の近赤外線吸収アルミナ磁器を構成するアルミナ結晶粒子の平均粒子径は、１０μｍ以下であることが好ましい。アルミナ結晶粒子の平均粒子径が１０μｍを超えると機械的強度が低下する。高い機械的強度を維持するという点から、アルミナ結晶粒子の平均粒子径は、１〜５μｍとすることがより好ましい。
【００４１】
平均気孔径、気孔率、およびアルミナ結晶粒子の平均粒子径は、たとえばアルミナ磁器の断面を鏡面研磨し、必要に応じサーマルエッチングやケミカルエッチングを施した後、光学顕微鏡や走査型電子顕微鏡（ＳＥＭ）によりアルミナ磁器の断面写真を撮影し、画像解析により算出すればよい。
【００４２】
本実施形態においては、さらに６００ｎｍの波長を有する可視光の分光透過率Ｔ１が、２５％以上であることが好ましい。これにより可視光の透過性が確保でき、特に建築用装飾材料や家庭用装飾材料として好適に用いることができる。また、可視光透過性が高いことから、アイセーフレーザー用保護眼鏡のレンズとしての使用も可能となる。
【００４３】
このように可視光の透過率を高めるには、アルミナ磁器に含まれる不純物を低減する、アルミナの結晶子サイズを大きくするなどの手法を用いればよい。
【００４４】
また、本実施形態においては、アルミナ磁器中にＭｇをＭｇＯ換算で３００ｐｐｍ以上含むことが好ましい。Ｍｇはアルミナ磁器を焼成する際に焼結助剤として機能するとともに、アルミナ結晶粒子の粒成長抑制効果を有しており、ＭｇをＭｇＯ換算で３００ｐｐｍ以上含むことにより、気孔率が小さく緻密で、アルミナ結晶粒子の平均粒径が小さいアルミナ磁器とすることができる。なお、ＭｇがＭｇＯ換算で３００ｐｐｍより少ない場合には焼結性が低下して気孔径や気孔率が増大したり、磁器強度が低下しやすくなる傾向があ
る。
【００４５】
本実施形態の近赤外線吸収アルミナ磁器は、実質的にＡｌ、Ｍｇ、Ｆｅ、Ｏを構成元素としてなることが望ましい。これにより最低限の構成元素により、近赤外線吸収アルミナ磁器を得ることができる。ここで実質的にＡｌ、Ｍｇ、Ｆｅ、Ｏを構成元素としてなるとは、原料にＡｌ、Ｍｇ、Ｆｅ、Ｏ以外は積極的に添加しないという意味であるが、不可避不純物としてＳｉ、Ｃａ、Ｎａ、Ｃｒ、Ｎｉ、Ｍｎ、Ｃｕ、Ｃを酸化物換算した合計量で、全量中０．２質量％以下含有することがある。
【００４６】
このような近赤外線吸収アルミナ磁器は、以下のようにして作製すればよい。原料粉末として、例えば、原料粒径０．１〜０．８μｍのＡｌ２Ｏ３粉末、Ｆｅ２Ｏ３粉末およびＭｇＯ粉末を所定の割合で秤量し、高純度アルミナボールを用いて湿式混合を行う。得られたスラリーに適量のバインダを加えて所望の形状に成形し、この成形体を大気雰囲気中で６００〜１０００℃で仮焼成を行う。成形方法はシート成形、金型プレス成形等、所望の形状に応じて周知の成形方法を適用すればよい。
【００４７】
その後、真空中または還元雰囲気中にて１６００〜１８００℃で焼成することにより、Ｆｅ２Ｏ３が還元され、ＦｅＯを含み近赤外線吸収能を有する、すなわち波長１９００ｎｍの波長を有する近赤外線の分光吸収率Ａ２が３０％以上、かつ６００ｎｍの波長を有する可視光の分光吸収率Ａ１が２０％以下である近赤外線吸収アルミナ磁器が得られる。
【００４８】
なお、Ａｌ、Ｆｅ、Ｍｇの金属元素を含有する原料粉末としては、酸化物以外にも炭酸塩、酢酸塩等の無機化合物等、焼成により酸化物として形成されるものであれば、いずれの粉末を用いても良い。
【００４９】
また、真空中または還元雰囲気中で焼成した後、さらに緻密化させるため、たとえば圧力１００〜２００ＭＰａ、温度１３００〜１６５０℃の条件で熱間等方圧加圧プレス（ＨＩＰ）を行ってもよい。
【００５０】
以上のようにして得られるアルミナ磁器は、上述のような近赤外線吸収能を有すると同時に、抗折強度（ＪＩＳ  Ｒ  １６０１−２００８、３点曲げ強さ）が３８０ＭＰａ以上、熱伝導率が３０Ｗ／ｍＫ以上、という機械的、熱的に優れた特性を有するものとすることが可能となる。すなわち、抗折強度が高いことから、建築材料等の構造材料として耐久性の高いものとなり、熱伝導率が高いことから、熱を効率良く放出することができ、耐熱性に優れたものとなる。
【００５１】
図１に、本実施形態の近赤外線吸収アルミナ磁器（Ａ）と、Ｆｅを含まないアルミナ磁器（Ｂ）およびＦｅを含むものの大気雰囲気中で焼成を行ったアルミナ磁器（Ｃ）の分光吸収率曲線を示す。本実施形態の近赤外線吸収アルミナ磁器（Ａ）は、近赤外線領域で大きな吸収を示すのに対し、Ｆｅを含まないアルミナ磁器（Ｂ）とＦｅを含むが大気雰囲気焼成を行ったアルミナ磁器（Ｃ）では近赤外線領域では吸収を示さないことがわかる。
【００５２】
図２に、本実施形態の近赤外線吸収アルミナ磁器（Ａ）と、Ｆｅを含まないアルミナ磁器（Ｂ）およびＦｅを含むものの大気雰囲気中で焼成を行ったアルミナ磁器（Ｃ）の分光透過率曲線を示す。本実施形態の近赤外線吸収アルミナ磁器（Ａ）は、可視光領域全域で安定した分光透過率を示すとともに、近赤外線領域で大きな透過率の低下を示すのに対し、Ｆｅを含まないアルミナ磁器（Ｂ）は近赤外線領域でも高い透過率を示し、Ｆｅを含むが大気雰囲気焼成を行ったアルミナ磁器（Ｃ）は近赤外線領域で低い透過率を示すが可視光領域において近赤外領域以上に低い透過率を示すことがわかる。
【実施例】
【００５３】
以下、本発明の近赤外線吸収アルミナ磁器について、実施例に基き詳細に説明する。
【００５４】
平均粒径が０．５μｍの９９．９９％Ａｌ２Ｏ３粉末に対して、Ｆｅ２Ｏ３粉末、ＭｇＯ粉末を所定量添加し、高純度アルミナボールを使用したミルで２４時間混合した後、バインダを追加投入して１時間二次混合を行った。得られた混合粉末を、乾燥・造粒した後、１ｔｏｎ／ｃｍ２の圧力で金型成形により成形体を作製した。
【００５５】
作製した成形体を脱バインダ処理した後、表１に記載した雰囲気、温度にて焼成し、種々のアルミナ磁器を作製した。
【００５６】
得られたアルミナ磁器について誘導結合プラズマ（ＩＣＰ）発光分光により元素分析を行い、アルミナ磁器中のＦｅおよびＭｇの含有量を、Ｆｅ２Ｏ３およびＭｇＯ換算値として算出した。結果を表１に示す。なお、得られたアルミナ磁器のＡｌ２Ｏ３含有量は、いずれも９９．５質量％以上であった。
【００５７】
得られたアルミナ磁器の分光吸収率、分光透過率の評価は、以下のようにして行った。アルミナ磁器を２０ｍｍ×２０ｍｍ、厚さ２ｍｍの大きさに加工し、２０ｍｍ×２０ｍｍの面を両面とも鏡面研磨し、評価用サンプルとした。分光透過率、分光反射率の測定は、紫外可視近赤外分光光度計（日本分光製  Ｖ−６７０）を用いて、波長範囲が２００〜２０００ｎｍ、照射径が４ｍｍ×８ｍｍの条件で全透過率を測定した。分光吸収率は下記の計算式により算出した。
＜計算式＞  分光吸収率（％）＝１００−分光透過率（％）−分光反射率（％）
波長６００ｎｍにおける分光吸収率（Ａ１）、分光透過率（Ｔ１）と１９００ｎｍにおける分光吸収率（Ａ２）、分光透過率（Ｔ２）を表２に示す。
【００５８】
アルミナ磁器の組織評価には、上記の評価用サンプルをサーマルエッチングしたものを用いた。サーマルエッチング後の鏡面部分の光学顕微鏡画像（倍率１００倍）を用いて、気孔の分布状態を画像解析装置（三谷商事製  Ｗｉｎ  ＲＯＯＦ）により解析し、平均気孔径および気孔率を数値化した。アルミナ結晶粒子の平均粒子径は、倍率２００倍の光学顕微鏡画像を用いて同様に数値化した。平均気孔径、気孔率、およびアルミナ結晶粒子の平均粒子径を表２に示す。
【００５９】
抗折強度としては、アルミナ磁器を４ｍｍ×３ｍｍ×４０ｍｍの試験片に加工し、室温において３点曲げ強度の測定を行った（ＪＩＳ  Ｒ  １６０１−２００８に準拠）。測定結果を表２に示す。
【００６０】
熱伝導率は、アルミナ磁器を直径１０ｍｍ、厚さ２ｍｍの試験片に加工し、レーザーフラッシュ法（真空理工製  ＴＣ−７０００）により測定した（ＪＩＳ  Ｒ  １６１１−１９９７に準拠）。測定結果を表２に示す。
【００６１】
なお、ソーダライムガラスについてもアルミナ磁器と同様な評価を行った。結果を表１、表２に示す。
【００６２】
【表１】
2015127809.tif 000003
【００６３】
【表２】
2015127809.tif 000004
【００６４】
以上の結果から、Ａｌ２Ｏ３を９９．５質量％以上、ＦｅをＦｅ２Ｏ３換算で１００ｐｐｍ以上３０００ｐｐｍ以下含有する試料Ｎｏ．１〜８は、波長１９００ｎｍでの分光吸収率Ａ２が３０％以上、分光透過率Ｔ２が２５％以下、かつ波長６００ｎｍでの分光吸収率Ａ１が２０％以下、分光透過率Ｔ１がＴ２以上であった。これらの試料はまた、３点曲げによる抗折強度が２９０ＭＰａ以上、熱伝導率が３０Ｗ／ｍＫ以上と、機械的、熱的に優れた特性を有する耐久性の高い材料であることがわかる。
【００６５】
一方、Ｆｅを含有しない、またはＦｅがＦｅ２Ｏ３換算で１００ｐｐｍより少ない試料Ｎｏ．９、１０は波長１９００ｎｍの分光吸収率が３０％以下で、分光透過率Ｔ２が２５％を超え、十分な近赤外線の吸収効果を発揮できなかった。また、大気焼成を行った試料Ｎｏ．１１は、ＦｅをＦｅ２Ｏ３換算で１００ｐｐｍ以上含有するが、分光吸収率Ａ２が１２％と低く、波長６００ｎｍでの分光透過率Ｔ１が波長１９００ｎｍの分光透過率Ｔ２よりも小さいものとなった。なお、図１に示す分光透過率曲線は、（Ａ）が試料Ｎｏ．１、（Ｂ）が試料Ｎｏ．９、（Ｃ）が試料Ｎｏ．１１の測定結果である。
【００６６】
なお、試料Ｎｏ．１２はソーダライムガラスであり、波長１９００ｎｍでの分光吸収率Ａ２が２％と低く、分光透過率Ｔ２が２５％よりも大きく、またアルミナ材料に比べて機械的特性および熱特性に劣るものであることがわかる。
【符号の説明】
【００６７】
（Ａ）：本実施形態の近赤外線吸収アルミナ磁器
（Ｂ）：Ｆｅを含まないアルミナ磁器
（Ｃ）：大気雰囲気中で焼成したＦｅを含むアルミナ磁器
【図１】
2015127809.tif 000005
【図２】
2015127809.tif 000006
【手続補正書】
【提出日】平成27年3月5日(2015.3.5)
【手続補正１】
【補正対象書類名】明細書
【補正対象項目名】００６２
【補正方法】変更
【補正の内容】
【００６２】
【表１】
2015127809.tif 000007
【手続補正２】
【補正対象書類名】明細書
【補正対象項目名】００６３
【補正方法】変更
【補正の内容】
【００６３】
【表２】
2015127809.tif 000008
【手続補正３】
【補正対象書類名】図面
【補正対象項目名】全図
【補正方法】変更
【補正の内容】
【図１】
2015127809.tif 000009
【図２】
2015127809.tif 000010